(57)【要約】  システム負荷が少なく、連続吐出安定性に優れ、普通紙適性が高く、文字品位、定着性に優れるインクジェットインク及びインクジェット画像形成方法を提供することを目的に、不飽和脂肪酸エステルと、インク組成物を可逆にゲル化させることができる化合物をインク全質量に対して０．５〜２０質量％と、樹脂をインク全質量に対して１０〜３０質量％とを含むことを特徴とするインクジェットインクを提供する。【特許請求の範囲】
【請求項１】
不飽和脂肪酸エステルと、インク組成物を可逆にゲル化させることができる化合物をインク全質量に対して０．５〜２０質量％と、樹脂をインク全質量に対して１０〜３０質量％とを含むことを特徴とするインクジェットインク。
【請求項２】
金属石けんを含有することを特徴とする請求項１に記載のインクジェットインク。
【請求項３】
前記樹脂の重量平均分子量が１０００〜５００００であることを特徴とする請求項１または請求項２に記載のインクジェットインク。
【請求項４】
前記不飽和脂肪酸エステルのヨウ素価が１３０〜２００であることを特徴とする請求項１〜３のいずれか１項に記載のインクジェットインク。
【請求項５】
前記樹脂がロジン樹脂またはテルペン樹脂から選ばれることを特徴とする請求項１〜４のいずれか１項に記載のインクジェットインク。
【請求項６】
前記樹脂がロジン樹脂とテルペン樹脂を併用することを特徴とする請求項１〜５のいずれか１項に記載のインクジェットインク。
【請求項７】
請求項１〜６のいずれか１項に記載の前記インクジェットインクを用い、記録媒体の温度よりも高い温度のインクジェットインクを前記記録媒体に吐出して画像形成を行うことを特徴とするインクジェット画像形成方法。
【発明の詳細な説明】
【技術分野】
【０００１】
本発明は、インクジェットインクに関し、詳しくは、インクジェットインク及びそれを用いたインクジェット画像形成方法に関する。
【背景技術】
【０００２】
インクジェット記録は微細なノズルヘッドからインク液滴を吐出し、基材に印字する記録方法であり、省エネルギー、またコンパクトなプリンタの設計が可能であることから、ホーム向け、またオフィス向けと広く普及している。【０００３】
このような記録方法に用いられるインクとしては、大きく水系タイプと非水系タイプに分けられる。水系タイプには水溶性染料、水溶性顔料をグリコール系の水溶性溶剤と水に溶解したものがよく用いられているが、水系インクで印字された記録物は一般的に耐水性が悪く、また普通紙の成分であるセルロースと溶媒が相互作用することで、溶媒乾燥後にカールやコックリングが発生することが多くある。これは、オフィスでの保存用印刷物においては大きな問題となる。また昨今、省資源という観点から、オフィス内書類印刷では両面印刷が広く行われている。水系インクで両面印刷を行う場合、表面を印刷した直後にカールやコックリングが発生すると、裏面印刷中に、ヘッドとの擦れによる紙面の汚れ、また吐出不良というプリンタとしては致命的な問題が生じてしまう。【０００４】
そこで、植物油などを主溶媒として用いる油性インクが知られている（例えば、特許文献１参照）。油性インクはセルロースとの相互作用が低いため、普通紙でのカール、コックリングを防止でき、また耐水性にも優れている。【０００５】
しかし、油性インクにより記録された普通紙印刷物では、普通紙の紙表面や紙内部に色材である顔料と共に、揮発性の低い油性溶媒が存在する状態となっている。この状態では画像の強度が弱く印刷用紙同士の擦れにより画像が擦り取られやすい、色移りが起こりやすいという問題があった。【０００６】
さらに、油性インクは普通紙に対する浸透性が高く、裏抜けが大きくなる。そこで、両面印刷を行う場合にはインク打ち込み量の制限等の手段が取られる場合があるが、インク打ち込み量を制限により光学濃度が低下し満足する印刷品位が得られないという問題があった。また、普通紙に対する浸透性が高いという性質から、印刷面での滲みが生じやすく、細線や小さいポイントの文字が潰れてしまい画像再現性が悪いという問題があった。【０００７】
これらの問題を改良する方法としては、インクを基材に吐出後、紫外線照射による画像を形成する紫外線硬化型インクの使用が提案されている。しかしながら、紫外線硬化型インクでは光源の設置が必要なことから、プリンタが高価格、大型になってしまい、コンパクトなプリンタというインクジェットのメリットを活かしきれない。【０００８】
また、記録速度を速める要求から、単位時間当たりに記録されるインク液滴数は増加する傾向にある。これに伴い、隣り合うインク液滴が記録媒体に着弾する時間間隔が短くなる。特にシングルパス印刷では隣り合う液滴が記録媒体に着弾する時間間隔が特に短くなる。この結果、記録用紙上で液滴同士が寄り合うことによる画質低下が問題となる。この現象は紫外線硬化する前の極短時間で発生することから、前記の各方法をもってしても改善されず問題となっていた。【０００９】
この問題を改良する方法として、熱により溶融した状態でインクを吐出し、基材上で冷えて固化するホットメルトインクを用いた記録方法が提案されている（例えば特許文献２参照）。しかしながら、ホットメルトでは耐擦性を上げるために、インクの硬度を上げることが必要となり、それによって融点が上昇しプリンタが大型化するなどシステム負荷が増える問題があること。また、インクの硬度調整、融点調整のために多量のワックスを含有しており、これにより画像表面がワックスのように低光沢になるという問題があった。
【先行技術文献】
【特許文献】
【００１０】
【特許文献１】特開２００５−２９００３５号公報
【特許文献２】特開平９−１９４７７９号公報
【発明の概要】
【発明が解決しようとする課題】
【００１１】
本発明は、上記課題に鑑みなされたものであり、本発明の目的は、所謂ホットメルトインクよりも融点が低いためシステム負荷が少なく、連続吐出安定性に優れ、普通紙適性が高く文字品位、定着性、画像の質感に優れるインクジェットインク及びインクジェット画像形成方法を提供することにある。
【課題を解決するための手段】
【００１２】
本発明の上記目的は、下記の構成により達成される。【００１３】
１．不飽和脂肪酸エステルと、インク組成物を可逆にゲル化させることができる化合物をインク全質量に対して０．５〜２０質量％と、樹脂をインク全質量に対して１０〜３０質量％とを含むことを特徴とするインクジェットインク。【００１４】
２．金属石けんを含有することを特徴とする前記１に記載のインクジェットインク。【００１５】
３．前記樹脂の重量平均分子量が１０００〜５００００であることを特徴とする前記１または２に記載のインクジェットインク。【００１６】
４．前記不飽和脂肪酸エステルのヨウ素価が１３０〜２００であることを特徴とする前記１〜３のいずれかに記載のインクジェットインク。【００１７】
５．前記樹脂がロジン樹脂またはテルペン樹脂から選ばれることを特徴とする前記１〜４のいずれかに記載のインクジェットインク。【００１８】
６．前記樹脂がロジン樹脂とテルペン樹脂を併用することを特徴とする前記１〜５のいずれかに記載のインクジェットインク。【００１９】
７．前記１〜６のいずれかに記載の前記インクジェットインクを用い、記録媒体の温度よりも高い温度のインクジェットインクを前記記録媒体に吐出して画像形成を行うことを特徴とするインクジェット画像形成方法。
【発明の効果】
【００２０】
本発明によれば、システム負荷が少なく、連続吐出安定性に優れ、普通紙適性が高く文字品位、定着性に優れるインクジェットインク及びインクジェット画像形成方法を提供することができる。
【発明を実施するための形態】
【００２１】
以下、本発明を実施するための形態について説明するが、本発明はこれらに限定されない。
【００２２】
本発明のインクジェットインクは、不飽和脂肪酸エステルと、インク組成物を可逆にゲル化させることができる化合物をインク全質量に対して０．５〜２０質量％と、インクジェットインクの１０〜３０質量％の樹脂とを含むことを特徴とする。
【００２３】
上記のような構成をとることで、システム負荷が少なく、連続吐出安定性に優れ、普通紙適性が高く文字品位、定着性に優れるインクジェットインクが得られる。
【００２４】
本発明の作用機構について説明する。
【００２５】
本発明のインクジェットインクは不飽和脂肪酸エステルとインク組成物を可逆にゲル化させることができる化合物（以下、ゲル化剤ともいう）をインク全質量に対して０．５〜２０質量％と、インクジェットインクの１０〜３０質量％の樹脂とを含む。
【００２６】
ゲル化剤を含有させることにより、室温ではゲル状態の熱可逆性ゲルインクとなる。このゲルインクを、相転移点以上に加熱することによりゾル（液体）状態でインクジェット記録を行い、ゲルインクの相転移温度よりも低い温度の記録媒体に着弾後に速やかに温度が低下し再びゲル状態となる。ゲル化することにより、普通紙でのインクの浸透が抑制され、裏抜け等が改良され、高い光学濃度、細線や小さいポイントの文字の再現性が上がる。さらに、液滴同士の引き合いによる液よりも抑制することが出来るため、シングルパス印刷など高速記録時で発生する液よりに起因する、ビーディング、ブリーディングなどの画像劣化を抑制することが可能となる。
【００２７】
ゲル状態で形成される画像は強度が低いが、インク中に含有する不飽和脂肪酸エステルが酸化重合し高分子量化することにより、画像の硬度は増加する。さらに、インク中に樹脂を含有することにより、酸化重合前の画像硬度が上がり、また酸化重合により硬化した後の画像硬度を印刷物として十分な硬度まで強くすることができた。
【００２８】
さらに、本発明のインクでは、インク中にゲル化剤と樹脂を含有し、特にゲル化剤の含有量は０．５〜２０．０質量％であることを特長とする。ゲル化剤の含有量を０．５〜２０．０質量％とすることにより、普通紙でのインク浸透を抑制する程度な固さを持つゲル状態になる。その後に数時間から数日を経て不飽和脂肪酸エステルが重合により高分子量化することにより、擦れに強い強固な画像皮膜を形成することができる。一旦、適度な固さのゲル状態を取り、その後数時間から数日の時間の中で硬度を上げることにより、画像表面でレベリングする時間出来、良好な画像の質感が得られるものと推定する。
【００２９】
一方、所謂ホットメルトインクでは、本発明ではゲル化剤としても機能するワックスおよび樹脂成分をインク中に多量に含有することにより、室温で硬度がある固体のインクであり、用紙に記録されたインクは印刷直後から、ある程度の耐擦性を有する。しかしながら、ホットメルトインクでは、用紙上で急激に粘度が上昇するため、着弾したインクのドットがレベリングする十分な時間が無く、凹凸の残る質感となる。均一な質感とするためには記録後に表面を加熱・加圧処理する必要があるが、加熱・加圧処理しても、多量に添加しているワックス成分の影響でワックス様の独特な質感になる。
【００３０】
以下、本発明とその構成要素、及び本発明を実施するための形態・態様等について詳細な説明をする。
【００３１】
（インク組成物を可逆にゲル化させることができる化合物）
本発明においては、本発明のインク組成物を可逆にゲル化させることができる化合物（以下、ゲル化剤ともいう）を添加することにより、温度によるインクの相転移を利用して、インクが普通紙上で過度に浸透する前にゲル化し、滲みを防ぐことができる。ゲル構造はインク組成物を抱え込んだ状態で水素結合、分子間相互作用による高分子網目を形成していると考えられる。
【００３２】
インク組成物を可逆にゲル化させることができる化合物のインク中への添加量は０．５〜２０．０質量％が好ましい。０．５質量％以上であると、滲み発生の防止、文字品質の観点から好ましい。また、２０．０質量％以下であると、印刷画像の質感が良好であり、また、インクの相転移温度の上昇防止、プリンタへの負荷防止、また、ノズル面での重合反応による吐出不良防止の観点から好ましい。
【００３３】
本発明でいうゲルとは、ラメラ構造、共有結合や水素結合した高分子網目、物理的な凝集によって形成される高分子網目、微粒子の凝集構造などの相互作用により、溶質が独立した運動性を失って集合した構造を持ち、急激な粘度上昇や著しい弾性増加を伴って固化または半固化した状態のことを言う。
【００３４】
一般に、ゲルには、加熱により流動性のある溶液（ゾルと呼ばれる場合もある）となり、冷却すると元のゲルに戻る熱可逆性ゲルと、一旦ゲル化してしまえば加熱しても、再び溶液には戻らない熱不可逆性ゲルがある。本発明に係るゲル化剤によって形成されるゲルは、熱可逆性ゲルである。
【００３５】
本発明のインクにおいては、インクのゾル−ゲル相転移温度（以下、相転移温度ともいう）が、４０℃以上、８０℃以下であることが好ましく、より好ましくは４５℃以上、７０℃以下である。インクの相転移温度が４０℃以上であれば、記録ヘッドからインク液滴を出射する際に、印字環境温度に影響されることなく安定した出射性を得ることができ、また８０℃以下であれば、インクジェット記録装置を過度の高温に加熱する必要がなく、インクジェット記録装置のヘッドやインク供給系の部材への負荷を低減することができる。
【００３６】
上記で規定するインクの相転移温度を実現するために、用いるゲル化剤の融点としては、２０〜２５０℃であることが好ましく、より好ましくは４０〜９０℃である。インクの相転移温度とは、流動性のある溶液状態から急激に粘度が変化してゲル状態になる温度のことを言い、ゲル転移温度、ゲル溶解温度、ゲル軟化温度、ゾル−ゲル相転移温度、ゲル化点と称される用語と同義である。
【００３７】
本発明のインクの相転移温度の測定方法は、例えば、ガラス管に封じ込めた小鉄片を膨張計の中にいれ、温度変化に対してインク液中を自然落下しなくなった時点を相転移温度とする方法（Ｊ．Ｐｏｌｙｍ．Ｓｃｉ．，２１，５７（１９５６））、インク上にアルミニウム製シリンダーを置き、ゲル温度を変化させた時に、アルミニウム製シリンダーが自然落下する温度を、相転移温度として測定する方法（日本レオロジー学会誌  Ｖｏｌ．１７，８６（１９８９））が挙げられる。また、簡便な方法としては、ヒートプレート上にゲル状の試験片を置き、ヒートプレートを加熱していき、試験片の形状が崩れる温度を測定し、これをインクの相転移温度として求めることができる。本発明では、ヒートプレート上での測定方法を採用した。
【００３８】
本発明のゲル化剤としては、高分子化合物であっても、低分子化合物であってもよいが、インクに用いられる観点から低分子化合物であることが好ましい。低分子とは分子量が２００〜２０００であることを言う。低分子化合物として、具体的には、１２−ヒドロキシステアリン酸、ベヘン酸／エイコサン二酸グリセリル、ステアリン酸イヌリン、ステアリン酸アミド、Ｎ−ラウロイル−Ｌ−グルタミン酸−α，γ−ジブチルアミド、ステアロン、無水ケイ酸、等が挙げられる。
【００３９】
上記ゲル化剤を含む本発明のインクにおいては、インクの相転移温度＋５℃の温度におけるインク粘度が、１〜１０ｍＰａ・ｓであることが好ましく、より好ましくは１〜５．０ｍＰａ・ｓである。インクの相転移温度＋５℃の温度におけるインク粘度が１〜１０ｍＰａ・ｓの範囲であれば、安定した出射特性を得ることができる。
【００４０】
（不飽和脂肪酸エステル）
本発明の不飽和脂肪酸エステルは、その不飽和結合と空気中の酸素分子が作用し、ラジカルが生成することで連鎖反応を起し重合する。この酸化重合方法を用いることで、特別な光源や乾燥装置が不要なコンパクトなプリンタの設計が可能となる。
【００４１】
不飽和脂肪酸エステルはヨウ素価が高いほど反応性は高い。反応性が高すぎると、インクジェット記録方式の場合、吐出ノズル面での重合反応が起こり、吐出不良というインクジェット記録方式では致命的な欠点になりうる。そのため、本発明の不飽和脂肪酸エステルのヨウ素価は１３０〜２００が好ましい。さらには、脱気し酸素濃度を極力下げた不飽和脂肪酸エステルを用いることが好ましい。
【００４２】
ここで言うヨウ素価とは、不飽和脂肪酸エステルにハロゲンを作用させた場合に吸収されるハロゲンの量をヨウ素に換算して不飽和脂肪酸エステルに対する百分率で表した数値である。具体的には、試薬として一塩化ヨウ素を用いるウィイス法（Ｗｉｊｓ  ｍｅｔｈｏｄ）によって求めるものである。本発明では、ヨウ素価はＪＩＳ  Ｋ００７０に基づき電位差滴定から求めた数値である。
【００４３】
本発明の不飽和脂肪酸エステルとしては、具体的には、植物油脂である荏の油、亜麻仁油、パーム油、大豆油、ひまわり油、つばき油、オリーブ油、ヒマシ油等、また、これらの植物油脂を適当なアルコールを用いてエステル交換した脂肪酸エステルである、荏の油脂肪酸、亜麻仁油脂肪酸、パーム油脂肪酸、大豆油脂肪酸、ひまわり油脂肪酸、つばき油脂肪酸、オリーブ油脂肪酸、ヒマシ油脂肪酸、パーム油脂肪酸、やし油脂肪酸、菜種油脂肪酸、ココナッツ脂肪酸のエチル、プロピル、ブチル、ヘキシル、２−エチルヘキシル、ヘプチル、オクチル、ノニル、デシル、ウンデシルエステル、が挙げられる。
【００４４】
不飽和脂肪酸エステルのインク中への添加量としては、定着性の観点から４０質量％以上、吐出安定性の観点から９０質量％以下が好ましい。
【００４５】
（金属石鹸）
本発明のインクには金属石鹸を含有させることができる。
【００４６】
本発明の金属石鹸は、不飽和脂肪酸エステルの酸化重合を促進して吐出されたインクの重合を促進しインク画像を硬化固定化する反応触媒として添加する。この添加によって実機に耐えうる反応速度を得ることができる。
【００４７】
本発明で使用可能な金属石鹸としては、具体的には、ナフテン酸マンガン、ナフテン酸コバルト、オクチル酸マンガン、オクチル酸コバルト等が挙げられる。
【００４８】
金属石鹸のインク中への添加量は定着性の観点から０．２質量％以上、吐出安定性の観点から３質量％以下が好ましい。
【００４９】
（樹脂）
また、本発明のインクにおいては樹脂を含有する。この樹脂をインクに含有させることで、定着性を上げることができる。
【００５０】
本発明の樹脂としては、例えば、アクリル系樹脂、ウレタン樹脂、セルロース系樹脂、ロジン樹脂（ロジンエステル樹脂、ロジン変性アルキド樹脂、ロジン変性フェノール樹脂石油樹脂）、クマロン樹脂、アミド樹脂、炭化水素樹脂、アルキド樹脂、テルペン樹脂等が挙げられる。中でも、ロジン樹脂およびテルペン樹脂が好ましい。
【００５１】
ロジン樹脂としては、三洋化成社製のハリフェノールシリーズ（ロジン変性フェノール樹脂）やハリマックシリーズ（ロジン変性マレイン酸樹脂）、荒川化学工業社製のタマノルシリーズ（ロジン変性フェノール樹脂）やマルキードシリーズ（ロジン変性マレイン酸樹脂）等が挙げられる。
【００５２】
一方、テルペン樹脂としては、ヤスハラケミカル社製のＹＳレジンシリーズ（テルペン樹脂）やクリアロンシリーズ（水添テルペン樹脂）等が挙げられる。
【００５３】
さらには、ロジン樹脂とテルペン樹脂を併用することが好ましい。
【００５４】
樹脂の添加量としては、射出性と定着性の観点からインクに対して１０質量％以上３０質量％以下である。樹脂の重量平均分子量は１０００〜５００００であることが好ましい。本発明の系においては、吐出時の加温のため、インクジェットインクとしては比較的高分子の樹脂を添加することができる。
【００５５】
本発明においては、本発明のインクを用いて、記録ヘッド内でのインク温度を記録媒体の温度よりも高くした状態で、インクジェット画像を形成することが好ましい。これにより、記録媒体上に着弾した本発明のインクを温度低下によりゲル化させ、有効に固定化することができる。記録ヘッド内でのインクの温度と、記録媒体の温度との温度差は１０℃以上とすることが好ましい。
【００５６】
インクジェット記録に用いるヘッド、インクタンク、インク流路を所定の温度に加熱し、記録媒体上に着弾させることでインクを温度低下により固定化させる方法や、さらには、予め冷却、あるいは冷風を着弾部に吹き付けた記録媒体上にインクを着弾させることで温度低下により固定化させる方法がある。その中でもヘッド、インクタンク、インク流路を所定の温度に加熱する方法が簡便であり好ましい。
【００５７】
インクの吐出条件としては、記録ヘッド及びインクを３５〜１２０℃、より好ましくは６０〜１００℃に加熱し、吐出することが好ましい。本発明のインクは、温度変動による粘度変動幅が大きく、粘度変動はそのまま液滴サイズ、液滴出射速度に大きく影響を与え、画質劣化を起こすため、インク温度を上げてその温度を所定の範囲内に保ち、その状態で出射することが好ましい。この所定の温度範囲としては、好ましくは設定温度±５℃、より好ましくは設定温度±２℃、更に好ましくは設定温度±１℃である。ここでいう設定温度とは、インクを出射する際のインクの温度として設定された基準の温度をいう。
《インクの各構成要素》
次いで、本発明のインクについて、上記項目を除いた各構成要素について説明する。
【００５８】
（色材）
本発明のインクにおいては、インクを構成する色材としては、染料あるいは顔料を制限なく用いることができるが、インク成分に対し良好な分散安定性を有し、かつ耐候性に優れた顔料を用いることが好ましい。顔料としては、特に限定されるわけではないが、本発明には、例えば、カラーインデックスに記載される下記の番号の有機又は無機顔料が使用できる。
【００５９】
赤或いはマゼンタ顔料としては、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ  Ｖｉｏｌｅｔ  ３、１９、２３、２９、３０、３７、５０、８８、Ｐｉｇｍｅｎｔ  Ｏｒａｎｇｅ  １３、１６、２０、３６、
青又はシアン顔料としては、Ｐｉｇｍｅｎｔ  Ｂｌｕｅ  １、１５、１５：１、１５：２、１５：３、１５：４、１５：６、１６、１７−１、２２、２７、２８、２９、３６、６０、
緑顔料としては、Ｐｉｇｍｅｎｔ  Ｇｒｅｅｎ  ７、２６、３６、５０、  黄顔料としては、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３、
黒顔料としては、Ｐｉｇｍｅｎｔ  Ｂｌａｃｋ  ７、２８、２６などが目的に応じて使用できる。
【００６０】
具体的に商品名を示すと、例えば、クロモファインイエロー２０８０、５９００、５９３０、ＡＦ−１３００、２７００Ｌ、クロモファインオレンジ３７００Ｌ、６７３０、クロモファインスカーレット６７５０、クロモファインマゼンタ６８８０、６８８６、６８９１Ｎ、６７９０、６８８７、クロモファインバイオレットＲＥ、クロモファインレッド６８２０、６８３０、クロモファインブルーＨＳ−３、５１８７、５１０８、５１９７、５０８５Ｎ、ＳＲ−５０２０、５０２６、５０５０、４９２０、４９２７、４９３７、４８２４、４９３３ＧＮ−ＥＰ、４９４０、４９７３、５２０５、５２０８、５２１４、５２２１、５０００Ｐ、クロモファイングリーン２ＧＮ、２ＧＯ、２Ｇ−５５０Ｄ、５３１０、５３７０、６８３０、クロモファインブラックＡ−１１０３、セイカファストエロー１０ＧＨ、Ａ−３、２０３５、２０５４、２２００、２２７０、２３００、２４００（Ｂ）、２５００、２６００、ＺＡＹ−２６０、２７００（Ｂ）、２７７０、セイカファストレッド８０４０、Ｃ４０５（Ｆ）、ＣＡ１２０、ＬＲ−１１６、１５３１Ｂ、８０６０Ｒ、１５４７、ＺＡＷ−２６２、１５３７Ｂ、ＧＹ、４Ｒ−４０１６、３８２０、３８９１、ＺＡ−２１５、セイカファストカーミン６Ｂ１４７６Ｔ−７、１４８３ＬＴ、３８４０、３８７０、セイカファストボルドー１０Ｂ−４３０、セイカライトローズＲ４０、セイカライトバイオレットＢ８００、７８０５、セイカファストマルーン４６０Ｎ、セイカファストオレンジ９００、２９００、セイカライトブルーＣ７１８、Ａ６１２、シアニンブルー４９３３Ｍ、４９３３ＧＮ−ＥＰ、４９４０、４９７３（以上、大日精化工業製）、ＫＥＴ  Ｙｅｌｌｏｗ  ４０１、４０２、４０３、４０４、４０５、４０６、４１６、４２４、ＫＥＴ  Ｏｒａｎｇｅ  ５０１、ＫＥＴ  Ｒｅｄ  ３０１、３０２、３０３、３０４、３０５、３０６、３０７、３０８、３０９、３１０、３３６、３３７、３３８、３４６、ＫＥＴ  Ｂｌｕｅ  １０１、１０２、１０３、１０４、１０５、１０６、１１１、１１８、１２４、ＫＥＴ  Ｇｒｅｅｎ  ２０１（以上、ＤＩＣ製）、Ｃｏｌｏｒｔｅｘ  Ｙｅｌｌｏｗ  ３０１、３１４、３１５、３１６、Ｐ−６２４、３１４、Ｕ１０ＧＮ、Ｕ３ＧＮ、ＵＮＮ、ＵＡ−４１４、Ｕ２６３、Ｆｉｎｅｃｏｌ  Ｙｅｌｌｏｗ  Ｔ−１３、Ｔ−０５、Ｐｉｇｍｅｎｔ  Ｙｅｌｌｏｗ１７０５、Ｃｏｌｏｒｔｅｘ  Ｏｒａｎｇｅ  ２０２、Ｃｏｌｏｒｔｅｘ  Ｒｅｄ１０１、１０３、１１５、１１６、Ｄ３Ｂ、Ｐ−６２５、１０２、Ｈ−１０２４、１０５Ｃ、ＵＦＮ、ＵＣＮ、ＵＢＮ、Ｕ３ＢＮ、ＵＲＮ、ＵＧＮ、ＵＧ２７６、Ｕ４５６、Ｕ４５７、１０５Ｃ、ＵＳＮ、Ｃｏｌｏｒｔｅｘ  Ｍａｒｏｏｎ６０１、Ｃｏｌｏｒｔｅｘ  ＢｒｏｗｎＢ６１０Ｎ、Ｃｏｌｏｒｔｅｘ  Ｖｉｏｌｅｔ６００、Ｐｉｇｍｅｎｔ  Ｒｅｄ  １２２、Ｃｏｌｏｒｔｅｘ  Ｂｌｕｅ５１６、５１７、５１８、５１９、Ａ８１８、Ｐ−９０８、５１０、Ｃｏｌｏｒｔｅｘ  Ｇｒｅｅｎ４０２、４０３、Ｃｏｌｏｒｔｅｘ  Ｂｌａｃｋ  ７０２、Ｕ９０５（以上、山陽色素製）、Ｌｉｏｎｏｌ  Ｙｅｌｌｏｗ１４０５Ｇ、Ｌｉｏｎｏｌ  Ｂｌｕｅ  ＦＧ７３３０、ＦＧ７３５０、ＦＧ７４００Ｇ、ＦＧ７４０５Ｇ、ＥＳ、ＥＳＰ−Ｓ（以上、東洋インキ製）、Ｔｏｎｅｒ  Ｍａｇｅｎｔａ  Ｅ０２、Ｐｅｒｍａｎｅｎｔ  ＲｕｂｉｎＦ６Ｂ、Ｔｏｎｅｒ  Ｙｅｌｌｏｗ  ＨＧ、Ｐｅｒｍａｎｅｎｔ  Ｙｅｌｌｏｗ  ＧＧ−０２、Ｈｏｓｔａｐｅａｍ  ＢｌｕｅＢ２Ｇ（以上、ヘキストインダストリ製）、Ｎｏｖｏｐｅｒｍ  Ｐ−ＨＧ、Ｈｏｓｔａｐｅｒｍ  Ｐｉｎｋ  Ｅ、Ｈｏｓｔａｐｅｒｍ  Ｂｌｕｅ  Ｂ２Ｇ（以上、クラリアント製）、カーボンブラック＃２６００、＃２４００、＃２３５０、＃２２００、＃１０００、＃９９０、＃９８０、＃９７０、＃９６０、＃９５０、＃８５０、ＭＣＦ８８、＃７５０、＃６５０、ＭＡ６００、ＭＡ７、ＭＡ８、ＭＡ１１、ＭＡ１００、ＭＡ１００Ｒ、ＭＡ７７、＃５２、＃５０、＃４７、＃４５、＃４５Ｌ、＃４０、＃３３、＃３２、＃３０、＃２５、＃２０、＃１０、＃５、＃４４、ＣＦ９（以上、三菱化学製）などが挙げられる。
【００６１】
上記顔料の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００６２】
また、顔料の分散を行う際に、分散剤を添加することも可能である。分散剤としては、高分子分散剤を用いることが好ましく、高分子分散剤としては、例えば、Ａｖｅｃｉａ社のＳｏｌｓｐｅｒｓｅシリーズや、味の素ファインテクノ社のＰＢシリーズが挙げられる。更には、下記のものが挙げられる。
【００６３】
顔料分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、ステアリルアミンアセテート、顔料誘導体等を挙げることができる。
【００６４】
具体例としては、ＢＹＫ  Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００６５】
又、Ｅｆｋａ  ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」；共栄化学社製「フローレンＴＧ−７１０（ウレタンオリゴマー）」、「フローノンＳＨ−２９０、ＳＰ−１０００」、「ポリフローＮｏ．５０Ｅ、Ｎｏ．３００（アクリル系共重合物）」；楠本化成社製「ディスパロンＫＳ−８６０、８７３ＳＮ、８７４（高分子分散剤）、＃２１５０（脂肪族多価カルボン酸）、＃７００４（ポリエーテルエステル型）」等が挙げられる。
【００６６】
更には、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）」、「エマルゲン９２０、９３０、９３１、９３５、９５０、９８５（ポリオキシエチレンノニルフェニルエーテル）」、「アセタミン２４（ココナッツアミンアセテート）、８６（ステアリルアミンアセテート）」；ゼネカ社製「ソルスパーズ５０００（フタロシアニンアンモニウム塩系）、１３２４０、１３９４０（ポリエステルアミン系）、１７０００（脂肪酸アミン系）、２４０００、３２０００」；日光ケミカル社製「ニッコールＴ１０６（ポリオキシエチレンソルビタンモノオレート）、ＭＹＳ−ＩＥＸ（ポリオキシエチレンモノステアレート）、Ｈｅｘａｇｌｉｎｅ４−０（ヘキサグリセリルテトラオレート）」等が挙げられる。
【００６７】
これらの顔料分散剤は、インク中に０．１〜２０質量％の範囲で含有させることが好ましい。また、分散助剤として、各種顔料に応じたシナージストを用いることも可能である。これらの分散剤および分散助剤は、顔料１００質量部に対し、１〜５０質量部添加することが好ましい。分散媒体は、重合性化合物や溶剤を用いて行うことができる。
【００６８】
顔料の分散は、顔料粒子の平均粒径を０．０８〜０．５μｍとすることが好ましく、最大粒径は０．３〜１０μｍ、好ましくは０．３〜３μｍとなるよう、顔料、分散剤、分散媒体の選定、分散条件、ろ過条件を適宜設定する。この粒径管理によって、ヘッドノズルの詰まりを抑制し、インクの保存安定性、インク透明性および硬化感度を維持することができる。
【００６９】
また、本発明のインクにおいては、従来公知の染料、好ましくは油溶性染料を必要に応じて用いることができる。本発明で用いることのできる油溶性染料として、以下にその具体例を挙げるが、本発明はこれらにのみ限定されるものではない。
【００７０】
〈マゼンタ染料〉
ＭＳ  Ｍａｇｅｎｔａ  ＶＰ、ＭＳ  Ｍａｇｅｎｔａ  ＨＭ−１４５０、ＭＳ  Ｍａｇｅｎｔａ  ＨＳｏ−１４７（以上、三井東圧社製）、ＡＩＺＥＮＳＯＴ  Ｒｅｄ−１、ＡＩＺＥＮ  ＳＯＴ  Ｒｅｄ−２、ＡＩＺＥＮ  ＳＯＴＲｅｄ−３、ＡＩＺＥＮ  ＳＯＴ  Ｐｉｎｋ−１、ＳＰＩＲＯＮ  Ｒｅｄ  ＧＥＨ  ＳＰＥＣＩＡＬ（以上、保土谷化学社製）、ＲＥＳＯＬＩＮ  Ｒｅｄ  ＦＢ  ２００％、ＭＡＣＲＯＬＥＸ  Ｒｅｄ  Ｖｉｏｌｅｔ  Ｒ、ＭＡＣＲＯＬＥＸ  ＲＯＴ５Ｂ（以上、バイエルジャパン社製）、ＫＡＹＡＳＥＴ  Ｒｅｄ  Ｂ、ＫＡＹＡＳＥＴ  Ｒｅｄ  １３０、ＫＡＹＡＳＥＴ  Ｒｅｄ  ８０２（以上、日本化薬社製）、ＰＨＬＯＸＩＮ、ＲＯＳＥ  ＢＥＮＧＡＬ、ＡＣＩＤ  Ｒｅｄ（以上、ダイワ化成社製）、ＨＳＲ−３１、ＤＩＡＲＥＳＩＮ  Ｒｅｄ  Ｋ（以上、三菱化成社製）、Ｏｉｌ  Ｒｅｄ（ＢＡＳＦジャパン社製）。
【００７１】
〈シアン染料〉
ＭＳ  Ｃｙａｎ  ＨＭ−１２３８、ＭＳ  Ｃｙａｎ  ＨＳｏ−１６、Ｃｙａｎ  ＨＳｏ−１４４、ＭＳ  Ｃｙａｎ  ＶＰＧ（以上、三井東圧社製）、ＡＩＺＥＮ  ＳＯＴ  Ｂｌｕｅ−４（保土谷化学社製）、ＲＥＳＯＬＩＮ  ＢＲ．Ｂｌｕｅ  ＢＧＬＮ  ２００％、ＭＡＣＲＯＬＥＸ  Ｂｌｕｅ  ＲＲ、ＣＥＲＥＳ  Ｂｌｕｅ  ＧＮ、ＳＩＲＩＵＳ  ＳＵＰＲＡＴＵＲＱ．Ｂｌｕｅ  Ｚ−ＢＧＬ、ＳＩＲＩＵＳ  ＳＵＰＲＡ  ＴＵＲＱ．Ｂｌｕｅ  ＦＢ−ＬＬ  ３３０％（以上、バイエルジャパン社製）、ＫＡＹＡＳＥＴ  Ｂｌｕｅ  ＦＲ、ＫＡＹＡＳＥＴ  Ｂｌｕｅ  Ｎ、ＫＡＹＡＳＥＴ  Ｂｌｕｅ  ８１４、Ｔｕｒｑ．Ｂｌｕｅ  ＧＬ−５  ２００、Ｌｉｇｈｔ  Ｂｌｕｅ  ＢＧＬ−５  ２００（以上、日本化薬社製）、ＤＡＩＷＡ  Ｂｌｕｅ  ７０００、Ｏｌｅｏｓｏｌ  Ｆａｓｔ  Ｂｌｕｅ  ＧＬ（以上、ダイワ化成社製）、ＤＩＡＲＥＳＩＮ  Ｂｌｕｅ  Ｐ（三菱化成社製）、ＳＵＤＡＮ  Ｂｌｕｅ  ６７０、ＮＥＯＰＥＮ  Ｂｌｕｅ  ８０８、ＺＡＰＯＮ  Ｂｌｕｅ  ８０６（以上、ＢＡＳＦジャパン社製）。
【００７２】
〈イエロー染料〉
ＭＳ  Ｙｅｌｌｏｗ  ＨＳｍ−４１、Ｙｅｌｌｏｗ  ＫＸ−７、Ｙｅｌｌｏｗ  ＥＸ−２７（三井東圧）、ＡＩＺＥＮ  ＳＯＴ  Ｙｅｌｌｏｗ−１、ＡＩＺＥＮ  ＳＯＴ  ＹｅｌｌｏＷ−３、ＡＩＺＥＮ  ＳＯＴ  Ｙｅｌｌｏｗ−６（以上、保土谷化学社製）、ＭＡＣＲＯＬＥＸ  Ｙｅｌｌｏｗ  ６Ｇ、ＭＡＣＲＯＬＥＸ  ＦＬＵＯＲ．Ｙｅｌｌｏｗ  １０ＧＮ（以上、バイエルジャパン社製）、ＫＡＹＡＳＥＴ  Ｙｅｌｌｏｗ  ＳＦ−Ｇ、ＫＡＹＡＳＥＴ  Ｙｅｌｌｏｗ２Ｇ、ＫＡＹＡＳＥＴ  Ｙｅｌｌｏｗ  Ａ−Ｇ、ＫＡＹＡＳＥＴ  Ｙｅｌｌｏｗ  Ｅ−Ｇ（以上、日本化薬社製）、ＤＡＩＷＡ  Ｙｅｌｌｏｗ  ３３０ＨＢ（ダイワ化成社製）、ＨＳＹ−６８（三菱化成社製）、ＳＵＤＡＮ  Ｙｅｌｌｏｗ  １４６、ＮＥＯＰＥＮ  Ｙｅｌｌｏｗ  ０７５（以上、ＢＡＳＦジャパン社製）。
【００７３】
〈ブラック染料〉
ＭＳ  Ｂｌａｃｋ  ＶＰＣ（三井東圧社製）、ＡＩＺＥＮ  ＳＯＴ  Ｂｌａｃｋ−１、ＡＩＺＥＮ  ＳＯＴ  Ｂｌａｃｋ−５（以上、保土谷化学社製）、ＲＥＳＯＲＩＮ  Ｂｌａｃｋ  ＧＳＮ  ２００％、ＲＥＳＯＬＩＮ  ＢｌａｃｋＢＳ（以上、バイエルジャパン社製）、ＫＡＹＡＳＥＴ  Ｂｌａｃｋ  Ａ−Ｎ（日本化薬社製）、ＤＡＩＷＡ  Ｂｌａｃｋ  ＭＳＣ（ダイワ化成社製）、ＨＳＢ−２０２（三菱化成社製）、ＮＥＰＴＵＮＥ  Ｂｌａｃｋ  Ｘ６０、ＮＥＯＰＥＮ  Ｂｌａｃｋ  Ｘ５８（以上、ＢＡＳＦジャパン社製）等である。
【００７４】
顔料あるいは油溶性染料の添加量は０．１〜２０質量％が好ましく、更に好ましくは０．４〜１０質量％である。０．１質量％以上であれば、良好な画像品質を得ることができ、２０質量％以下であれば、インク出射における適正なインク粘度を得ることができる。又、色の調整等で２種類以上の色材を適宜混合して使用できる。
【００７５】
（その他の添加剤）
本発明のインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、退色防止剤、防バイ剤、防錆剤等を適宜選択して用いることができる。
【００７６】
とくにノズル近傍での酸化重合を防止するためにも、酸化防止剤を添加することが好ましい。酸化防止剤としては、アルキルフェノール系化合物、フェニレンジアミン等のアミン系化合物、ヒンダードフェノール系化合物、ヒドロキノン系化合物、ヒドロキシルアミン系化合物などがある。
【００７７】
本発明においては、本発明のインクは、記録ヘッド内でのインク温度と記録媒体の温度に差を付けて画像形成を行うことで、記録媒体上に着弾した本発明のインクを温度低下により増粘あるいは特にゲル化により固定化し、次いで不飽和脂肪酸エステルの酸化重合により本発明定着させることが好ましい。
【実施例】
【００７８】
以下、実施例を挙げて本発明を詳細に説明するが、本発明はこれらに限定されない。尚、特に断りない限り、実施例中の「部」あるいは「％」の表示は、「質量部」あるいは「質量％」を表す。【００７９】
実施例
《インクの作製》
（インク１の作製）
亜麻仁油６７．５質量部に、ソルスパース２８０００（ルーブリゾール社製）２質量部を溶解し、さらにカーボンブラックＭＡ７（三菱化学社製）５質量部を添加してプレミックスした。その後ビーズミルにて約２０分間で分散してインクを得た。【００８０】
そこにロジン変性フェノール樹脂タマノル３６１（荒川化学社製、分子量３６０００）２０質量部を添加撹拌し、さらにゲル化剤である１２−ヒドロキシステアリン酸５質量部を９０℃２０分の状態で添加攪拌し、金属石鹸であるナフテン酸マンガン０．５質量部を加え攪拌しインク１（本発明）を得た。【００８１】
（インク２〜２６の作製）
表１〜表３に記載した種類、量の不飽和脂肪酸エステル、金属石鹸、ゲル化剤、樹脂、色材、分散剤を用いた以外は、インク１と同様にして表１〜表３記載のインク２〜２６をそれぞれ得た。ここで、インク１〜１３、１７、１８、２１、２４は本発明のインクであり、インク１４〜１６、１９、２０、２２、２３、２５、２６を比較用のインクとした。【００８２】
（インク２７〜５０の作製）
表４〜表６に記載した種類、量の不飽和脂肪酸エステル、飽和脂肪酸エステル、金属石鹸、ゲル化剤、色材、分散剤を用いた以外は、インク１と同様にして表４〜表６に記載のインク２７〜５０をそれぞれ得た。ここで、インク２８〜３３は本発明のインクであり、インク２７、３４〜５０を比較用のインクとした。【００８３】
《評価方法》
《インクジェット画像の形成》
ピエゾ型インクジェットノズルを備えたインクジェット記録装置に、上記で作製したインクを装填し、ＰＰＣ用紙（Ｊ  ＰＡＰＥＲ  コニカミノルタビジネスソリューションズ社製）に、抜き文字、ベタ画像を印字した。【００８４】
インク供給系は、インクタンク、供給パイプ、記録ヘッド直前の前室インクタンク、フィルター付き配管、ピエゾヘッドからなり、前室タンクから記録ヘッド部分まで断熱して、インクのゲル転移温度＋３０℃に加温した。また、ピエゾヘッドもヒーターを内蔵させ、記録ヘッド内のインク温度をゲル転移温度＋３０℃に加温した。また、ゲル化を生じないインクについては、一律７０℃にインクを加熱した。【００８５】
ピエゾヘッドはノズル径２０μｍ、ノズル数５１２ノズル（２５６ノズル×２列、千鳥配列、１列のノズルピッチ３６０ｄｐｉ（ｄｐｉとは、２．５４ｃｍ当たりのドット数を示す））で、各々１滴の液滴量が２．５ｐｌとなる条件で、液滴速度約６ｍ／ｓｅｃで出射させて、１４４０ｄｐｉ×１４４０ｄｐｉの記録解像度で印字した。各記録媒体は室温（２３℃）とした。
＜文字品位＞
上記のインクで、ＰＰＣ用紙（Ｊ  ＰＡＰＥＲ  コニカミノルタビジネスソリューションズ社製）に対して解像度１４００ｄｐｉ×１４４０ｄｐｉで、３ポイント、４ポイントおよび５ポイントのＭＳ明朝体で、漢字「口、四、日、回、因、困、固、国、目、図、國」の抜き文字を印字し、印字した文字画像を目視観察し、下記の評価基準に従って文字品位の評価を行った。【００８６】
○：３ポイントの抜き文字全てが、細部にまで明瞭に記録されている
△：３ポイントの抜き文字は一部しか判読できないが、４ポイントの抜き文字全てが判読可能である
×：４ポイントの抜き文字は一部しか判読できない
＜定着性＞
上記インクで、ＰＰＣ用紙（Ｊ  ＰＡＰＥＲ  コニカミノルタビジネスソリューションズ社製）にベタ画像を印字したサンプルを４０℃、６０％ＲＨの環境で一昼夜自然乾燥させた後、サンプルの印字部に印刷していないＰＰＣ用紙を重ね、１００ｇ／ｃｍ２の荷重をかけた状態で１０回往復させ、サンプルおよびサンプルに当てて擦った用紙の状態を観察し、以下の基準に基づいて定着性の評価を行った。【００８７】
○：印字面は変化せず、擦った用紙にもインクが全く付着しない
△：印字面に傷が付くが、擦った用紙にはインクは付着しない
×：印字面のインクが落ち、僅かに擦った用紙に付着する
××：印字面からインクが激しく落ち、画像が乱れる。擦った用紙にインクが多量に付着する。
＜連続吐出安定性＞
ピエゾ型インクジェットヘッドを用い、インク供給系及びピエゾヘッドをインクのゲル転移温度＋３０℃に加温した状態で、１滴の液滴量が２．５ｐｌ、液滴速度約６ｍ／ｓｅｃの条件で１時間連続出射し、インク滴吐出ノズル数をマイクロスコープで観測した。【００８８】
（ノズル数−連続射出１ｈ経過時点での欠・曲がり発生ノズル数）／（ノズル数）の百分率を求め、下記評価基準に基づいて連続吐出安定性を評価した。【００８９】
ピエゾヘッドはノズル径２０μｍ、ノズル数５１２ノズル（２５６ノズル×２列、千鳥配列、１列のノズルピッチ３６０ｄｐｉ）を用いた。【００９０】
○：吐出ノズル比が、８５％以上、１００％である
△：吐出ノズル比が、７０％以上、８５％未満である
×：吐出ノズル比が、７０％未満である
＜質感の評価＞
上記インクで、ＰＰＣ用紙（Ｊ  ＰＡＰＥＲ  コニカミノルタビジネスソリューションズ社製）にベタ画像を印字したサンプルを作成し、画像の質感を評価した。【００９１】
○：均質な質感である
×：凹凸や表面の光の反射に違和感がある
結果を併せて表１〜表６に示す。【００９２】
【表１】
2011122062.tif 000002
【００９３】
表１中、
（金属石鹸）
ナフテン酸Ｍｎ：ナフテン酸マンガン
ナフテン酸Ｃｏ：ナフテン酸コバルト
（樹脂）
タマノル３６１（３６０００）：タマノル３６１（ロジン変性フェノール樹脂、荒川化学社製、分子量３６０００）
ポリマイドＳ４０Ｅ（５００００）：ポリマイドＳ４０Ｅ（ポリアミド樹脂、三洋化成社製、分子量５００００）
ＫＧ２２１２（１３３０００）：ＫＧ２２１２（ロジン変性フェノール樹脂、荒川化学社製、分子量１３３０００）
クマロンＧ１００Ｎ（７３０）：クマロンＧ１００Ｎ（クマロン樹脂、日塗化学社製、分子量７３０）
（色材）
カーボンブラックＭＡ７：カーボンブラックＭＡ７（三菱化学社製）
（分散剤）
ソルスパース２８０００：ソルスパース２８０００（ルーブリゾール社製）【００９４】
【表２】
2011122062.tif 000003
【００９５】
【表３】
2011122062.tif 000004
【００９６】
【表４】
2011122062.tif 000005
【００９７】
表４中、
（飽和脂肪酸エステル）
エキセパールＭＳ：エキセパールＭＳ（ステアリン酸メチル、花王社製）【００９８】
【表５】
2011122062.tif 000006
【００９９】
【表６】
2011122062.tif 000007
【０１００】
表１〜表６から明らかなように、本発明のインクは、連続吐出安定性に優れ、文字品位、定着性に優れることがわかる。【０１０１】
本発明は、インクジェットヘッドを高温にすることなく射出することが出来、かつ短時間で裏抜けが抑制される程度にインクが硬化するため、システム負荷が少なく、連続吐出安定性に優れ、普通紙適性が高く文字品位、定着性に優れるインクジェットインクを提供できることがわかる。
【国際調査報告】
2011122062.tif 000008
2011122062.tif 000009
2011122062.tif 000010
2011122062.tif 000011
2011122062.tif 000012